(57)【要約】【課題】仏具用品等の蝋燭立て蝋受け部へ取付けて使用することで、溶融後固まった蝋を容易に除去でき、清掃のし易さに優れ、更に蝋燭立ての蝋受け部への取付け取外しが容易な離型複層シート並びに複層離型粘着シートの提供。【解決手段】耐熱性繊維を含んでなる基材層とフッ素樹脂とを含んでなる表面層とを有すること、を特徴とする複層シート。  耐熱性繊維を含んでなる基材層とフッ素樹脂とを含んでなる表面層と、シリコーン粘着剤を含んでなる表面層とを有すること、を特徴とする複層粘着シート。  前記の複層シートを、蝋燭立て蝋受け部へ取付け易いように、円環形状に抜型で打ち抜きまたはレーザーにて裁断して形成していることを特徴とする複層シート。  前記の複層粘着シートを、蝋燭立て蝋受け部へ取付け易いように、円環形状に抜型で打ち抜きまたはレーザーにて裁断して形成していることを特徴とする複層粘着シート。【選択図】図２
2019212594.tif 000002
【特許請求の範囲】
【請求項１】
蝋燭立て蝋受け部への溶融蝋の付着防止離型シートであって、耐熱性繊維を含んでなる基材層とフッ素樹脂とを含んでなる表面層とを有する、蝋受け部取付け用複層シート。
【請求項２】
蝋燭立て蝋受け部への溶融蝋の付着防止離型粘着シートであって、耐熱性繊維を含んでなる基材層とフッ素樹脂とを含んでなる表面層と、粘着剤を含んでなる裏面層とを有する、複層粘着シート。
【請求項３】
蝋燭立て蝋受け部へ取付け易いように、円環形状に抜型で打ち抜きまたはレーザーにて裁断して形成した請求項１に記載の複層シート。
【請求項４】
蝋燭立て蝋受け部へ取付け易いように、円環形状に抜型で打ち抜きまたはレーザーにて裁断して形成した請求項２に記載の複層粘着シート。
【発明の詳細な説明】
【技術分野】
【０００１】  本発明は、蝋燭立て蝋受け部への溶融蝋の付着防止離型複層シート並びに離型複層粘着シートに関するものである。さらに詳しくは、本発明は、例えば仏具用品の蝋燭立て蝋受け部へ取付けて使用することで、溶融後固まった蝋が容易に除去でき、清掃のし易さに優れ、更に取付け取外しが容易な離型複層シート並びに離型複層粘着シートに関するものである。
【背景技術】
【０００２】  従来、仏具用品等で使用されている蝋燭立ての一般的な構造は、点火して溶融した蝋を受ける受け皿と、蝋燭を立てる固定ピンがある構造が多い。
こういった蝋燭立てで抱える問題点として、溶融した蝋が受け皿へ付着し、除去が容易でないことである。【０００３】  蝋の簡易的な除去方法としては後記で対応されているが、後記のようにそれぞれに課題があるようである。【０００４】  金属等で固まった蝋を削り取り除去する方法では、蝋燭立てを傷め、毎回の手間がかかる。
お湯で固まった蝋を融かして、拭き取り除去する方法では、毎回の手間がかかる。【０００５】  前記の課題を改善するような商品も後記のように販売されているが、やはり後記のように課題が残されているようである。【０００６】  使用前に蝋受け部へ吹付けることで、長期付着防止できるとの付着防止剤では、火気注意等の作業性の懸念があるようである。
付着した蝋へ吹付けることで除去できるとの除去剤では、火気注意等の作業性の懸念や、毎回の手間がかかるようである。【０００７】  更に、フッ素樹脂を蝋燭立て蝋受け部へ複合した蝋燭立ても提案されている（実用新案文献１）。しかしながら、経時によりフッ素樹脂が摩耗し剥離していった場合、再度フッ素樹脂を複合もしくは、新品の蝋燭立ての購入が必要のようである。
【先行技術文献】
【特許文献】
【０００８】
【特許文献１】実用新案登録第号３１９９４９４号
【発明の概要】
【発明が解決しようとする課題】
【０００９】  本発明は、前記の事情を考慮し検討したものであって、蝋燭立て蝋受け部への溶融蝋の付着防止離型複層シート並びに離型複層粘着シートに関するものである。更に詳しくは、本発明は、例えば仏具用品等の蝋燭立て蝋受け部へ取付けて使用することで、溶融後固まった蝋が容易に除去でき、清掃のし易さに優れ、更に蝋燭立ての蝋受け部への取付け取外しが容易な離型複層シート並びに離型複層粘着シートを提供することを目的とする。
【課題を解決するための手段】
【００１０】  本発明による複層シートは、蝋燭立て蝋受け部への溶融蝋の付着防止離型シートであって、耐熱性繊維を含んでなる基材層とフッ素樹脂とを含んでなる表面層とを有すること、を特徴とするものである。【００１１】  本発明による複層シートは、蝋燭立て蝋受け部への溶融蝋の付着防止離型粘着シートであって、耐熱性繊維を含んでなる基材層とフッ素樹脂とを含んでなる表面層と、粘着剤を含んでなる裏面層とを有すること、を特徴とするものである。【００１２】  このような本発明による複層シートは、好ましい態様として、前記の複層シートを、蝋燭立て蝋受け部へ取付け易いように、円環形状に抜型で打ち抜きまたはレーザーにて裁断して形成していること、を包含する。【００１３】  このような本発明による複層粘着シートは、好ましい態様として、前記の複層粘着シートを、蝋燭立て蝋受け部へ取付け易いように、円環形状に抜型で打ち抜きまたはレーザー裁断して形成していること、を包含する。
【発明の効果】
【００１４】  本発明によれば、例えば仏具用品等の蝋燭立て蝋受け部へ取付けて使用することで、溶融後固まった蝋が容易に除去でき、清掃のし易さに優れ、更に蝋燭立ての蝋受け部への取付け取外しが容易な離型複層シート並びに離型複層粘着シートが提供できる。
【図面の簡単な説明】
【００１５】
【図１】本発明による複層シートの構造を示す断面図
【図２】本発明による複層粘着シートの構造を示す断面図
【図３】本発明による複層シート並びに複層粘着シートの構造を示す平面図
【図４】本発明による複層シート並びに複層粘着シートの配置例を示す図
【発明を実施するための形態】
【００１６】  本発明による複層シートは、耐熱性繊維を含んでなる基材層とフッ素樹脂とを含んでなる表面層とを有すること、を特徴とするものである。
【００１７】  本発明による複層粘着シートは、耐熱性繊維を含んでなる基材層とフッ素樹脂とを含んでなる表面層と、粘着剤を含んでなる裏面層とを有すること、を特徴とするものである。
【００１８】  このような本発明による複層シートは、好ましい態様として、前記の複層シートを、蝋燭立て蝋受け部へ取付け易いように、円環形状に抜型で打ち抜きまたはレーザーにて裁断して形成していること、を包含する。
【００１９】  このような本発明による複層粘着シートは、好ましい態様として、前記の複層粘着シートを、蝋燭立て蝋受け部へ取付け易いように、円環形状に抜型で打ち抜きまたはレーザーにて裁断して形成していること、を包含する。
【００２０】  このような本発明による複層シート並びに複層粘着シートの好ましい具体例としては、例えば図１〜図４に記載されたものを挙げることができる。
【００２１】  図１に示される本発明による複層シート１１は、フッ素樹脂１と耐熱性繊維を含んでなる基材２からなる複層シートである。
【００２２】  図２に示される本発明による複層粘着シート１２は、フッ素樹脂１と耐熱性繊維を含んでなる基材２からなる複層シートの片面に、表面活性化処理４を介在し、粘着剤３からなる複層粘着シートである。
【００２３】  図３に示される本発明による複層シート並びに複層粘着シート１３は、前記図１、２を円環状に裁断して形成した複層シート並びに複層粘着シートである。
【００２４】  図４は、本発明による複層シート並びに複層粘着シートの使用例である。
【００２５】  ＜フッ素樹脂層＞
本発明による複層シートは、耐熱性繊維を含んでなる基材層とフッ素樹脂とを含んでなる表面層とを含んでなるものである。
【００２６】  本発明におけるフッ素樹脂としては、限定するものではないが、ポリテトラフルオロエチレン（ＰＴＦＥ）、テトラフルオロエチレン‐パーフルオロアルキルビニルエーテル共重合体（ＰＦＡ）、テトラフルオロエチレン‐ヘキサフルオロプロピレン共重合体（ＦＥＰ）からなる群から選ばれた耐熱性樹脂が挙げられる。この中では、特にポリテトラフルオロエチレンが好ましい。
【００２７】  水性懸濁液を調製する際の溶媒としては、例えば水、特に純水、が好ましい。水性懸濁液中のフッ素樹脂の粒子の量は、溶媒１００質量部に対して２０〜６０質量部、特に３０〜６０質量部が好ましい。
【００２８】  前記のフッ素樹脂の焼成温度は、３３０〜４００℃が好ましく、特に３５０〜３８０℃が好ましい。焼成時間は、焼成温度等に応じて適宜決定することができる。
【００２９】  本発明における複層シートは、フッ素樹脂が基材の内部にまで充分浸透し、かつ基材の表面がフッ素樹脂に覆われていることが好ましい。従って、フッ素樹脂の施用量は、耐熱性繊維を含んでなる基材の織布とフッ素樹脂との総量を１００質量部として、１０〜８０質量部、特に４０〜７０質量部、が好ましい。
【００３０】  前記フッ素樹脂には、必要に応じて導電性粉を配合することができる。これによって、導電性並びに帯電防止性や熱伝導性の付与ないし向上ならびに耐摩耗性の向上等を図ることができる。導電性粉の好ましい具体例としては、カーボンブラックおよび導電性酸化チタンを挙げることができる。その配合量は、フッ素樹脂に対して１〜４０質量部が好ましい。
【００３１】  前記フッ素樹脂には、必要に応じて顔料を配合することができる。これによって、着色をすることができる。
【００３２】  ＜耐熱性繊維層＞
本発明において、耐熱性繊維を含んでなる基材としては、限定するものではないが、ガラス繊維、アラミド繊維からなる織布が挙げられる。基材の厚さは、３０〜１０００μｍ、特に３０〜７００μｍが好ましい。
【００３３】  ＜複層シート＞
前記においての複層シートは、好ましくは、例えば、前記のフッ素樹脂の粒子の水性懸濁液を前記の耐熱性繊維を含んでなる基材に含浸させ、乾燥した後、焼成することによって形成することができる。例えば、市販品としては、「ホンダフロー（登録商標）ファブリック（本多産業株式会社製）」が挙げられる。
【００３４】  ＜粘着剤層＞
本発明による複層粘着シートは、耐熱性繊維を含んでなる基材層とフッ素樹脂とを含んでなる表面層と、粘着剤を含んでなる裏面層とを有するものである。
【００３５】  本発明において、粘着剤は限定されるものではないが、シリコーン系、ウレタン系、アクリル系、ゴム系からなる群から選ばれた粘着剤が挙げられる。更に耐熱性に優れる粘着剤が好ましい。この中では、特にシリコーン粘着剤が好ましく、更に液状シリコーン粘着剤が好ましい。
【００３６】  本発明において裏面層を塗工により形成させる際は、その塗工を容易にするために、液状シリコーン粘着剤に、必要に応じて溶剤を配合することができる。これによって、粘度を低減して塗工性の向上を図ることができる。
液状シリコーン粘着剤は、粘度が１〜１０００００Ｃｐであるものが好ましく、特に１０〜５００００Ｃｐであるものが好ましい。
【００３７】  液状シリコーン粘着剤の焼成温度は８０〜２００℃が好ましく、特に１００〜１９０℃が好ましい。焼成時間は、焼成温度等に応じて適宜決定することができる。
【００３８】  表面層の厚さは、本発明による複層粘着シートの具体的用途や目的等によって適宜定めることができる。例えば、仏具用品の蝋燭立ての蝋受け部への溶融蝋の付着防止として適した離型複層粘着シートについて示せば、液状シリコーン粘着剤表面層の厚さは、１〜１００μｍ、特に好ましくは５〜５０μｍが好ましい。
【００３９】  また、液状シリコーン粘着剤には、必要に応じて導電性粉を配合することができる。これによって、例えば導電性並びに帯電防止性や熱伝導性の付与ないし向上ならびに耐摩耗性の向上等を図ることができる。
【００４０】  更に、液状シリコーン粘着剤には、必要に応じて硬化促進剤、硬化遅延剤を添加することができる。
【００４１】  また、液状シリコーン粘着剤には、必要に応じて顔料を配合することができる。これによって、着色をすることができる。
【００４２】  ＜表面活性化処理＞
本発明による複層粘着シートにおいては、好ましくは、前記複層シートに対してなされた表面活性化処理により形成された処理面を介して形成することができる。ここで、表面活性化処理とは、前記の本発明による複層シートの表面に処理することによって、その表面張力を低下させて、前記の複層シートと粘着剤との接合を可能にし、かつ充分な接合強度を発現させる処理を言う。この表面活性化処理が行なわれない場合には、前記の複層シートに、粘着剤からなる離面層を形成することができず、本発明の目的を達成することができない。
【００４３】  本発明における好ましい表面活性化処理としては、例えばシリカ粒子付着焼成処理、金属ナトリウムエッチング表面処理、プラズマ放電処理、コロナ放電処理を挙げることができる。
【００４４】  ここで、本発明における表面活性化処理の詳細を後記に示す。
【００４５】  シリカ粒子付着焼成処理：前記複層シートの表面に、シリカ粒子とフッ素樹脂粒子との混合水性懸濁液を塗布した後、焼成処理を行うことにより複層シート表面の親水性を向上させる処理。
【００４６】  金属ナトリウムエッチング表面処理：前記複層シートの表面に、金属ナトリウム溶液を塗布することにより、複層シート表面の親水性を向上させる処理。
【００４７】  プラズマ放電処理：前記複層シートの表面に、グロー放電処理を施して、複層シート表面の親水性を向上させる処理。
【００４８】  コロナ放電処理：前記複層シートの表面に、コロナ放電処理を施し、複層シート表面の親水性を向上させる処理。
【００４９】  表面活性化処理は、前記複層シートの表面層が形成される部位の全面に対して行うことが好ましいが、上記の複層シートの表面層が形成される部位の一部分に対して行うこともできる。
【００５０】  このような表面活性化処理を施すことによって、複層シート表面のフッ素樹脂面上に純水を滴下した際の接触角（ＪＩＳ  Ｋ６７６８）が有意に低下する。表面活性化処理前ではフッ素樹脂は１０６°程度であった接触角が、シリカ粒子付着焼成処理によって８０〜９０°に、金属ナトリウムエッチング表面処理では、５０〜６０°に、プラズマ放電処理によって、５０〜６０°に、コロナ放電処理によって５０〜６０°まで低下する。
【００５１】  また、必要に応じて、プライマー処理を行うことが出来る。これによって、例えば接合強度の向上等を図ることができる。
【００５２】  ＜複層粘着シート＞
前記においての複層粘着シートは、好ましくは、例えば前記複層シートの片面に表面活性化処理を施し、表面活性化処理面へ粘着剤を塗工し、乾燥した後、焼成することによって形成することができる。例えば、市販品としては、「ホンダフロー（登録商標）粘着シート（本多産業株式会社製）」が挙げられる。
【００５３】  ＜形状＞
本発明においての形状は、シート状のロール巻のものから、円環状、丸状、四角状の形状が好ましい。特に好ましくは、円環状の形状が好ましい。円環状の形状により、蝋燭立ての固定ピンを中心の穴に入れ、受け皿へ配置することで、容易に取付け取外しできる。
【００５４】  ＜裁断＞
本発明においての形状裁断方法は、抜型、レーザー、ハサミ、カッター、刃物で、最適な形状へ裁断することが好ましい。特に好ましくは、円環状の抜型で打ち抜きまたはレーザーでの裁断が好ましい。抜型で打ち抜きまたはレーザーで裁断することで、寸法精度が高い複層シート並びに複層粘着シートを多量に裁断できる。
【実施例】
【００５５】  以下に本発明で好ましいと考えられる実施例１、２と従来方法等との比較検討結果を示す。
【実施例１】
【００５６】  フッ素樹脂とガラス繊維織布の複層シート
ガラス繊維織布厚み（厚み５０μｍ）にフッ素樹脂（ＰＴＦＥ）の水性懸濁液を含浸し付着させて、８０℃で乾燥した後、３８０℃の温度で焼成して、表面がフッ素樹脂と芯材がガラス繊維織布の複層シート（厚み８０μｍ）を得た。（図１）【００５７】  次に、複層シートを円環形状の抜型での打ち抜きとレーザーでも裁断し、円環形状の複層シート（外径５０ｍｍ内径２ｍｍ）を得た。（図３）【００５８】  次に、円環形状の複層シートを蝋燭立ての蝋受け部へ取付けた。（図４）
【実施例２】
【００５９】フッ素樹脂とガラス繊維織布の複層シートの裏面にシリコーン粘着剤層が形成された複層粘着シート
実施例１と同様にして、表面がフッ素樹脂と芯材がガラス繊維織布の複層シート（厚み８０μｍ）を得た。【００６０】  次に、フッ素樹脂とガラス繊維織布の複層シートへ表面活性化処理を行なうため、シリカの水性懸濁液１００質量部へＰＴＦＥ樹脂の水性懸濁液１００質量部を混合して、表面活性化処理液を得た。【００６１】  次に、フッ素樹脂とガラス繊維織布の複層シートの片面に、表面活性化処理液を塗布し付着させて、８０℃で乾燥した後、３８０℃の温度で焼成し、シリカを付着焼成させて表面活性化処理面を得た。【００６２】  次に、液状シリコーン粘着剤を得るために液状シリコーン粘着剤１００質量部へ有機溶剤（トルエン）を５０質量部混合し、触媒０．５質量部混合して粘度が１００００Ｃｐの液状シリコーン粘着剤を得た。【００６３】  次に、フッ素樹脂とガラス繊維織布の複層シートの表面活性化処理面に、前記の液状シリコーン粘着剤を塗工し付着させ、１３０℃の温度で硬化させ、シリコーン粘着剤の裏面層の形成を行って、前記シリコーン粘着剤表面に剥離シートを貼り付けて、フッ素樹脂とガラス繊維織布の複層シートの裏面にシリコーン粘着剤層が形成された複層粘着シート（厚み１３０μｍ）を得た（図２）。【００６４】  次に、複層粘着シートを円環形状の抜型での打ち抜きとレーザーでも裁断し、円環形状の複層シート（外径５０ｍｍ内径２ｍｍ）を得た。（図３）【００６５】  次に、円環形状の複層シートを蝋燭立ての蝋受け部へ取付けた。（図４）
【実施例３】
【００６６】  実施例１で得られた複層シートを最適形状へハサミとカッターと刃物でも裁断し蝋燭立ての蝋受け部へ取付けた。
【実施例４】
【００６７】  実施例２で得られた複層粘着シートを最適形状へハサミとカッターと刃物でも裁断し蝋燭立ての蝋受け部へ取付けた。【００６８】  ＜比較例１＞
従来の蝋燭立て。【００６９】  前記のようにして得られた実施例と比較例を比較した。評価結果を表１に示す。【００７０】  ＜評価方法＞
１）剥離試験：蝋燭立ての蝋受け部へ複層シート並びに複層粘着シートを取付け、蝋燭を固定用ピンへ固定して、蝋燭に着火し、溶融した蝋が受け皿へ溜り硬化するまで放置後剥離させ、状態を確認比較。
２）作業性：複層シート並びに複層粘着シートの取付け取外しの容易性並びに精度比較。【００７１】
【表１】
2019212594.tif 000003
【産業上の利用可能性】
【００７２】  以上の評価結果より、本発明の複層シート並びに複層粘着シートは、仏具用品の蝋燭立て蝋受け部へ取付けて使用することで、溶融後固まった蝋が容易に除去でき、清掃のし易さに優れ、更に蝋燭立ての蝋受け部への取付け取外しが容易な離型複層シート並びに離型複層粘着シートが提供できる。
【符号の説明】
【００７３】１１  複層シート
１２  複層粘着シート
１３  複層シート並びに複層粘着シート
１４  蝋燭立て
１５  蝋受け部
１  フッ素樹脂
２  耐熱性繊維を含んでなる基材
３  表面活性化処理面
４  シリコーン粘着剤
５  剥離シート
【図１】
2019212594.tif 000004
【図２】
2019212594.tif 000005
【図３】
2019212594.tif 000006
【図４】
2019212594.tif 000007